(57)【要約】  均一膜厚に塗工でき、高精細のホログラフィック記録媒体を簡便に製造できるホログラフィック記録媒体用組成物、及びそれを用いて製造でき、エラーレイトが小さく、大容量を記憶可能な高性能の高密度ホログラフィック記録媒体を提供する。  ホログラフィック記録媒体用組成物は、（メタ）アクリル酸エステル基含有重合性物質と、熱で開環重合する脂環式エポキシ基含有カチオン重合性物質と、該脂環式エポキシ基含有カチオン重合性物質に反応する水酸基含有物質とが、含まれている。ホログラフィック記録媒体は、組成物が基材上に付され、それの前記脂環式エポキシ基含有カチオン重合性物質および前記水酸基含有物質が重合して、ホログラフィック記録層を形成したものである。【特許請求の範囲】
【請求項１】
（メタ）アクリル酸エステル基含有重合性物質と、熱で開環重合する脂環式エポキシ基含有カチオン重合性物質と、該脂環式エポキシ基含有カチオン重合性物質に反応する水酸基含有物質とが、含まれていることを特徴とするホログラフィック記録媒体用組成物。
【請求項２】
前記（メタ）アクリル酸エステル基含有重合性物質を０．５〜３０重量部、前記脂環式エポキシ基含有カチオン重合性物質を２０〜８０重量部、前記水酸基含有物質を５〜７０重量部とすることを特徴とする請求項１に記載のホログラフィック記録媒体用組成物。
【請求項３】
請求項１〜２の何れかに記載のホログラフィック記録媒体用組成物の前記水酸基含有物質の存在下、前記脂環式エポキシ基含有カチオン重合性物質の重合によって、ホログラフィック記録層が形成されていることを特徴とするホログラフィック記録媒体。
【請求項４】
基材上に付された前記組成物の前記重合によって、前記基材上に前記ホログラフィック記録層が形成されていることを特徴とする請求項３に記載のホログラフィック記録媒体。
【請求項５】
前記組成物が膜状に前記重合されていることによって、シート状の前記ホログラフィック記録層が形成されていることを特徴とする請求項３に記載のホログラフィック記録媒体。
【請求項６】
請求項３に記載のホログラフィック記録媒体に、光を照射して前記（メタ）アクリル酸エステル基含有重合性物質を、重合させることを特徴とするホログラフィック記録方法。
【請求項７】
前記光が、レーザー光であることを特徴とする請求項６に記載のホログラフィック記録方法。
【発明の詳細な説明】
【技術分野】
【０００１】
本発明は、光の干渉縞、光の振幅、又はその振幅と位相とを記録するホログラフィック記録媒体を作製するのに用いられる組成物、及びそれを用いて作製したホログラフィック記録媒体に関するものである。
【背景技術】
【０００２】
被反射物体からの反射波動や透過波動と参照波動とを重ね合わせて得られる干渉縞を露光させて記録・再生したり、面上の波の乱れの振幅と位相との分布を記録・再生したりするホログラフィは、大容量を記憶させることができるものである。【０００３】
このホログラフィに用いられる記録媒体として、量産可能な乾式の体積ホログラフィック記録媒体が用いられている。
この体積ホログラフィック記録媒体の原材料として、フォトポリマーや、アゾベンゼン系又はジアリールエテン系のフォトクロミック材料や、LiNbO3又は液晶のようなフォトリフラクティブ材料が知られている。【０００４】
中でもフォトポリマーで作製された体積ホログラフィック記録媒体は、工業的量産性に優れ、ホログラム光ディスクやカードに用いることができる追記可能型メモリー（WORM）である。例えば、特許文献１に、３次元架橋構造を有するポリマーマトリックス、重合性モノマー及び３級アミン化合物を構成成分とし、ポリマーマトリックスが重合性モノマーの重合反応と異なる重合反応により、重合性モノマーの存在で形成されている体積ホログラム記録材料が記載されている。【０００５】
従来のものよりも体積ホログラフィック記録媒体の記録容量を一層増大させることができ、プリフォーマット加工可能でエラーレイトが小さく、高感度かつ高品質で高性能のディスク状記録媒体を得るために、均一な厚膜を形成でき、露光させたときのフォトポリマーの体積収縮率が極めて小さなホログラフィック記録媒体用組成物が望まれていた。【０００６】
【特許文献１】国際公開第２００５／０７８５３２号パンフレット
【発明の開示】
【発明が解決しようとする課題】
【０００７】
本発明は前記の課題を解決するためになされたもので、均一膜厚に記録層が形成でき、高精細のホログラフィック記録媒体を簡便に製造できるホログラフィック記録媒体用組成物、及びそれを用いて製造でき、低ノイズレベル、高感度、エラーレイトが小さく、多重性能に優れており、大容量を記憶可能な高性能の高密度ホログラフィック記録媒体を提供することを目的とする。
【課題を解決するための手段】
【０００８】
前記の目的を達成するためになされた特許請求の範囲の請求項１に記載のホログラフィック記録媒体用組成物は、（メタ）アクリル酸エステル基含有重合性物質と、熱で開環重合する脂環式エポキシ基含有カチオン重合性物質と、該脂環式エポキシ基含有カチオン重合性物質に反応する水酸基含有物質とが、含まれていることを特徴とする。【０００９】
請求項２に記載のホログラフィック記録媒体用組成物は、請求項１に記載されたもので、前記（メタ）アクリル酸エステル基含有重合性物質を０．５〜３０重量部、前記脂環式エポキシ基含有カチオン重合性物質を２０〜８０重量部、前記水酸基含有物質を５〜７０重量部とすることを特徴とする。【００１０】
請求項３に記載のホログラフィック記録媒体は、請求項１〜２の何れかに記載のホログラフィック記録媒体用組成物の前記水酸基含有物質の存在下、前記脂環式エポキシ基含有カチオン重合性物質の重合によって、ホログラフィック記録層が形成されていることを特徴とする。【００１１】
請求項４に記載のホログラフィック記録媒体は、請求項３に記載されたもので、前記基材上に前記ホログラフィック記録層が形成されていることを特徴とする。【００１２】
請求項５に記載のホログラフィック記録媒体は、請求項３に記載されたもので、前記組成物が膜状に前記重合されていることによって、シート状の前記ホログラフィック記録層が形成されていることを特徴とする。【００１３】
請求項６に記載のホログラフィック記録方法は、請求項３に記載のホログラフィック記録媒体に、光を照射して前記（メタ）アクリル酸エステル基含有重合性物質を、重合させることを特徴とする。【００１４】
請求項７に記載のホログラフィック記録方法は、請求項６に記載されたもので、前記光が、レーザー光であることを特徴とする。
【発明の効果】
【００１５】
本発明のホログラフィック記録媒体用組成物は、簡便に調製でき、しかも基材へ均一膜厚で記録層が形成できるものである。この組成物を熱硬化して得たホログラフィック記録媒体は、コーヒレントなレーザー光等で感度よく露光でき、しかもそれによる体積収縮が極めて小さい。そのため、このホログラフィック記録媒体は、高感度であって、エラーレイトが小さく、高密度で、大容量を記録できる。さらにその構造を簡便にすることができるので、生産性が高い。【００１６】
このホログラフィック記録媒体を用いた記憶方法によれば、大容量をほとんどエラーなく記録再生できる。
【図面の簡単な説明】
【００１７】
【図１】本発明を適用するホログラフィック記録媒体用組成物で形成されたホログラフィック記録媒体を平面波でホログラムを記録再生した結果を示すグラフである。
【図２】本発明を適用するホログラフィック記録媒体と、本発明を適用外の記録媒体とについて、ページデータ記録再生像を示す写真である。
【図３】本発明を適用するホログラフィック記録媒体について、ホログラムのページデータ記録再生時の信号対雑音比及びエラーレイトの変化を示す図である。
【実施例】
【００１８】
以下、本発明の実施例を詳細に説明するが、本発明の範囲はこれらの実施例に限定されるものではない。【００１９】
ホログラフィック記録媒体用組成物の好ましい実施の一例は、（メタ）アクリル酸エステル基含有重合性物質、脂環式エポキシ基含有カチオン重合性物質、この脂環式エポキシ基含有カチオン重合性物質に反応する水酸基含有物質、及び必要に応じ溶媒、重合触媒を、混合して調製するというものである。【００２０】
（メタ）アクリル酸エステル基含有重合性物質を０．５〜３０重量部、好ましくは５〜２０重量部、さらに好ましくは１０〜２０重量部用いる。【００２１】
脂環式エポキシ基含有カチオン重合性物質を２０〜８０重量部、好ましくは４５〜７０重量部用いる。【００２２】
水酸基含有物質を５〜７０重量部、好ましくは１０〜５０重量部用いる。水酸基含有物質が多いとホログラフィック記録媒体にしてホログラフィック記録したとき大きく体積変化させたり、線膨張係数が大きくなって温度変化の影響を受けやすくなったりしてしまう。そのため、水酸基含有物質は少ない方が良い。【００２３】
（メタ）アクリル酸エステル基含有重合性物質は、例えば（メタ）アクリル酸とジオールとで形成されるエステル基を有する化合物で、具体的には、下記化学式（１）【００２４】
【化１】
2009014133.tif 000002
【００２５】
（化学式（１）中、ａ１及びａ２は同一又は異なり０〜６であってａ１＋ａ２＝２〜６となる数、Ｒ１及びＲ２は同一又は異なり水素原子又はメチル基）が挙げられる。ａ１＋ａ２が２であると一層好ましい。これを単独、もしくは一般的な単官能（メタ）アクリレート、単官能ビニル化合物、多官能（メタ）アクリレートとの併用により用いることができる。単官能（メタ）アクリレートとしては、フェノキシ（メタ）アクリレート、フェニルフェノキシ（メタ）アクリレート、フェノキシエチル（メタ）アクリレート、フェニルフェノキシエチル（メタ）アクリレートなどが挙げられる。単官能ビニル化合物としては、Ｎ−ビニルアセトアミド、Ｎ−ビニルホルムアミド、ヒドロキシブチル（メタ）アクリレートなどヒドロキシル基含有（メタ）アクリレートなどが挙げられる。更に、多官能（メタ）アクリレートとしては、トリメチロールプロパンとそのアルキレンオキサイド付加物との何れかへの（メタ）アクリル酸の付加物、ネオペンチルグリコールをはじめとしたアルキレングリコールのジ（メタ）アクリレートなどが挙げられる。【００２６】
（メタ）アクリル酸エステル基含有重合性物質は、屈折率を１．５５以上とすることが好ましい。【００２７】
脂環式エポキシ基含有カチオン重合性物質は、例えばエポキシ基含有シクロアルキル基を含有した化合物で、複数のエポキシ基を有する多官能エポキシ化合物であっても、一つのエポキシ基を有する単官能エポキシ化合物であってもよい。【００２８】
脂環式エポキシ基含有カチオン重合性物質は、多官能エポキシ化合物として、具体的には、下記化学式（２）【００２９】
【化２】
2009014133.tif 000003
【００３０】
別な脂環式エポキシ基含有カチオン重合性物質は、例えば【００３１】
【化３】
2009014133.tif 000004
【００３２】
（但し、化学式（３）中、ｂが０〜１０の数）が挙げられる。ｂが０のものとｂが１〜１０のものとの混合物、例えば当量混合物であってもよい。【００３３】
別な脂環式エポキシ基含有カチオン重合性物質は、例えば【００３４】
【化４】
2009014133.tif 000005
【００３５】
【化５】
2009014133.tif 000006
【００３６】
【化６】
2009014133.tif 000007
【００３７】
【化７】
2009014133.tif 000008
【００３８】
【化８】
2009014133.tif 000009
【００３９】
【化９】
2009014133.tif 000010
【００４０】
【化１０】
2009014133.tif 000011
【００４１】
【化１１】
2009014133.tif 000012
【００４２】
（化学式（１１）中、ｄは１以上の数）【００４３】
【化１２】
2009014133.tif 000013
【００４４】
（化学式（１２）中、ｅ１，ｅ２は０以上の数）【００４５】
【化１３】
2009014133.tif 000014
【００４６】
が挙げられる。より具体的には、ＵＶＲ−６１１０，同６１９９、セロキサイド２０２１，２０８３，同２０８５（何れもダウ・ケミカル社製：商品名）、エポリードＧＴ−３０２，同ＧＴ−３０３，同ＧＴ−４０１，同ＧＴ−４０２（何れもダイセル化学工業社製：商品名）が挙げられる。【００４７】
又、脂環式エポキシ基含有カチオン重合性物質は、単官能エポキシ化合物として、具体的には、【００４８】
【化１４】
2009014133.tif 000015
【００４９】
【化１５】
2009014133.tif 000016
【００５０】
【化１６】
2009014133.tif 000017
【００５１】
【化１７】
2009014133.tif 000018
【００５２】
【化１８】
2009014133.tif 000019
【００５３】
（化学式（１８）中、ｇは１以上の数）【００５４】
【化１９】
2009014133.tif 000020
【００５５】
【化２０】
2009014133.tif 000021
【００５６】
【化２１】
2009014133.tif 000022
が挙げられる。【００５７】
脂環式エポキシ基含有カチオン重合性物質は屈折率を１．５３以下とすることが好ましい。【００５８】
また、脂環式エポキシ基含有カチオン重合性物質と反応する水酸基含有物質は、
Ｒ３−(ＯＨ)ｈ                              ・・・(２２)
（化学式(２２)中、ｈは１から６の数、Ｒ３は炭素数１〜１２の直鎖状、分岐鎖状又は環状で飽和又は不飽和の脂肪族基である。より具体的には、Ｒ３はＣｉＨ２ｉ＋１-でｉが１から１２の数となる基、ＣｊＨ２ｊ-でｊが１から１０の数となる基、ＣｋＨ２ｋ−１-でｋが２〜６の数となる基、Ｃ６Ｈ１０−（ＯＨ）２で表わされるシクロヘキサンジオール、トリメチロールプロパン、グリセリン、アルキレングリコールで例示されるアルコール及びその水酸基の一部をエトキシ化、プロポキシ化等のアルコキシ化したアルキルアルキレングリコールのようなアルキル化アルコール又はポリアルキレンオキシ化したポリアルキレンオキシ化アルキレングリコールのようなポリアルキレンオキシ化アルコールの脱水酸基残基である）、【００５９】
ＨＯ-(ＣＨ２ＣＨ２ＣＨ２ＣＨ２０)ｌ-Ｈ        ・・・(２３)
（化学式（２３）中、ｌは０〜５０の数）、【００６０】
ＣＦ3(ＣＦ２)ｍ１-(ＣＨ２)ｍ２-[Ｏ-(ＣＨ２)ｍ３]ｍ４-ＯＨ    ・・・(２４)
（化学式(２４)中、ｍ１が０〜１１の数、ｍ２が１〜２の数、ｍ３，ｍ４が０〜４の数）、【００６１】
【化２２】
2009014133.tif 000023
【００６２】
(但し、式（２５）中、ｖ１は同一又は異なり０〜１の数)で表わされるパーフルオロアダマンチル含有アルコール、【００６３】
下記化学式（２６）
Ｒ４Ｏ-[(ＣＨ２)ｎ１-Ｏ]ｎ２-Ｒｆ-[Ｏ-(ＣＨ２)ｎ３]ｎ４-ＯＲ５・・・(２６)
（化学式(２６)中、ｎ１〜ｎ４は０〜４の数；
ｎ２＋ｎ４は０〜１０となる数；
Ｒ４，Ｒ５は水素又はＣｐＨ２ｐ＋１であるが少なくともひとつは水素でｐが１から１２の数；
Ｒｆは、ＣｑＦ２ｑ(但し、ｑが１〜８の数)
-(ＣＨ２)ｓ１-(ＣＦ２)ｓ２-(ＣＨ２)ｓ３-(但し、ｓ１及びｓ３が同一又は異なり１〜２の数、ｓ２が６〜１０の数)、
-(ＣＨ２)ｔ１-(ＣＦ２)ｔ２-Ｃ[-(ＣＦ２)ｔ３-Ｆ][-(ＣＦ２)ｔ４-Ｆ]-(ＣＨ２)ｔ５-(但し、ｔ１及びｔ５同一又は異なり１〜２の数、ｔ２が１〜９の数、ｔ３が０〜８の数、ｔ４が１〜９の数であって、ｔ２＋ｔ３＋ｔ４＝６〜１０となる数)、
-(ＣＨ２)ｕ１-(ＣＦ２)ｕ２-(-Ｏ-Ｃｕ３Ｆ２×(ｕ３))ｕ４-Ｏ-(ＣＦ２)u５-(ＣＨ２)ｕ６-(但し、ｕ１及びｕ６が同一又は異なり１〜２の数、ｕ２が１〜３の数、ｕ３が１〜４の数、ｕ４が１〜９の数、ｕ５が０〜３の数であって、ｕ２＋ｕ３×ｕ４＋ｕ５が６〜１０となる数)、【００６４】
及び下記化学式【００６５】
【化２３】
2009014133.tif 000024
【００６６】
(但し、ｖ２及びｖ３は同一又は異なり０〜１の数)で表わされるパーフルオロアダマンチル含有基から選ばれるフッ素置換基含有基である。)）
が挙げられる。水酸基含有物質は、これらを単独で用いてもよく、複数混合して用いてもよい。なお、これらの式のａ〜ｖ３は例えば整数である。【００６７】
水酸基含有物質は、屈折率を１．５３以下とすることが好ましい。【００６８】
ホログラフィック記録媒体は、この組成物を基材上に塗工もしくは型に注入し、加熱によって脂環式エポキシ基含有カチオン重合性物質をカチオン重合させて硬化させるが、このとき同時に前記カチオン重合性物質と反応する水酸基含有物質が反応することで微細な反応場を持つホログラフィック記録層を形成するのである。【００６９】
この際、熱硬化剤としては芳香族オニウム塩、例えばサンエイドＳＩ−６０Ｌ、同８０Ｌ、同１１０Ｌ（何れも三新化学工業社製：商品名）が添加されていてもよい。【００７０】
また、記録時の光重合開始剤としては、その光の使用波長に適したものが用いられる。使用波長が４０５ｎｍ付近のブルー系の光で記録する場合、アルキルフェノン系の光重合開始剤、例えばＩｒｇａｃｕｒｅ  ６５１、同１８４、同１１７３、同９０７（何れもチバ・スペシャルティ・ケミカルズ社製：商品名、Ｉｒｇａｃｕｒｅは登録商標）、アシルフォスフィンオキサイド系の光重合開始剤、例えばＤａｒｏｃｕｒ  ＴＰＯ、Ｉｒｇａｃｕｒｅ  ８１９（何れもチバ・スペシャルティ・ケミカルズ社製：商品名、Ｄａｒｏｃｕｒ及びＩｒｇａｃｕｒｅは登録商標）が用いられる。使用波長が５３２ｎｍ付近のグリーン系の光や６３０ｎｍ付近のレッド系の光で記録する場合、チタノセン系の光重合開始剤、例えばＩｒｇａｃｕｒｅ  ７８４（チバ・スペシャルティ・ケミカルズ社製：商品名、Ｉｒｇａｃｕｒｅは登録商標）が用いられる。これらを単独、もしくは増感色素と併用して添加して用いてもよい。【００７１】
ホログラフィック記録媒体は、透過方式のディスク形状メディア、例えば底面に反射防止膜が付されたガラス基材層上にホログラフィック記録層が形成され、その上にガラス層、サーボ基板層、反射防止膜層の順で積層されたものが挙げられる。ホログラフィック記録媒体は、反射方式のディスク形状メディア、例えばポリカーボネート基材層上に、アルミニウム層、透明樹脂膜層、波長選択膜層、ガラス層、ホログラフィック記録層、ガラス層、反射防止膜層の順で積層されたものも挙げられる。ホログラフィック記録媒体は、クーポン形状（四角い形状）であってもよい。【００７２】
このホログラフィック記録媒体に、コーヒレント光であるレーザー光を照射すると、（メタ）アクリル酸エステル基含有重合性物質が重合する結果、そこで屈折率変調をきたし、高精細なホログラフィック記録をすることができる。【００７３】
ホログラフィック記録媒体の微細な反応場において、（メタ）アクリル酸エステル基含有重合性物質のレーザー光照射による光ラジカル重合が行われることにより、干渉縞を記録するホログラフィック記録層が形成されている。【００７４】
この時、ホログラフィック記録媒体が０．３％程度しか、収縮しない。【００７５】
以下に、ホログラフィック記録媒体用組成物を調製し、それを用いてホログラフィック記録媒体を試作し、その物性及び機能性を評価した本発明の実施例を示す。【００７６】
（実施例１）
（メタ）アクリル酸エステル基含有重合性物質として下記化学式（２７）【００７７】
【化２４】
2009014133.tif 000025
【００７８】
（化学式（２７）中、ｗ１及びｗ２は、ｗ１＋ｗ２が２となる数）で表わされ、屈折率が１．６１の重合性物質の１０重量部と、【００７９】
脂環式エポキシ基含有カチオン重合性物質として下記化学式（２）【００８０】
【化２５】
2009014133.tif 000026
【００８１】
で表わされ、屈折率が１．４９である脂環式エポキシ基含有カチオン重合性物質の４５重量部と、
水酸基含有物質として下記化学式（２８）
ＨＯ-(ＣＨ２ＣＨ２ＣＨ２ＣＨ２０)ｘ-Ｈ      ・・・(２８)
（化学式（２８）中、ｘが１３である化合物）で表わされ、屈折率が１．４４である水酸基含有物質の４５重量部と、
さらに、熱硬化剤としてサンエイドＳＩ−６０Ｌ（三新化学工業社製：商品名）の５重量部、及び光重合開始剤としてＩｒｇａｃｕｒｅ  ７８４（チバ・スペシャルティ・ケミカルズ社製：商品名）の３重量部とを、
均一に溶解させてホログラフィック記録媒体用組成物を調製した。【００８２】
（比較例１）
比較例１は、重合性物質をフェニルフェノキシエチルアクリレートに替えた以外は実施例１と同様にして調製した。【００８３】
実施例１および比較例１の組成物を２枚の反射防止膜を有する１．２ｍｍ厚のガラス基板を用い、反射防止膜を施していない面に挟みこみ、４００μｍ、又は８００μｍの間隙を維持し温度管理された加熱装置の中で１２０℃、１時間の条件で熱硬化することにより、透過型クーポン形状のホログラフィック記録媒体を試作した。【００８４】
さらに実施例１の組成物を、フォーマット信号面にアルミ反射膜とその上部の透明層に波長選択膜を有する基板と反射防止膜を有するガラス円盤を用い反射防止膜を施していない面に挟みこみ、４００μｍの間隙を維持し温度管理された加熱装置の中で１２０℃、１時間の条件で熱硬化することにより、反射型クーポン形状のホログラフィック記録媒体を試作した。【００８５】
厚さ４００μｍのシートを成型するキャビティを有するキャスト金型の表面に、離型剤ケムリースＡＦ−７（ケムリースジャパン株式会社製；商品名）を、塗布し、離型剤層を形成した。そのキャスト金型のキャビティに、実施例１の組成物を注入した後、そのキャスト金型ごとこの組成物を、１２０℃、１時間加熱して、熱硬化させた。キャスト金型のキャビティから得られた硬化物を剥離すると、厚さ４００μｍのシート状の記録材料基板が、得られた。このシート状の記録材料基板を、クーポン形状に切出し、接着剤ＥＰＯ−ＴＥＫ  ３１０Ｍ（Ｅｐｏｘｙ  Ｔｅｃｈｎｏｌｏｇｙ  Ｉｎｃ社製；商品名）を使用して、アルミ反射膜付きクーポンガラス基板のアルミ面と反射防止膜付きガラスの反射防止膜を施していない面に接着させ、反射型クーポン形状のホログラフィック記録媒体を試作した。【００８６】
なお、この組成物を使用し、過熱延伸方式にて、シート状の記録材料基板を作製することも可能である。【００８７】
このホログラフィック記録媒体について、物性・性能について評価した。【００８８】
本発明を適用するホログラフィック記録媒体用組成物で形成される実施例１のホログラフィック記録媒体の平面波テスターによる多重記録を行った。材料膜厚は８００μｍのものを用い、総露光量は６４８,８７８ｍＪ／ｃｍ２であり、露光密度は７ｍＷ／ｃｍ２であった。その結果を図１に示す。図１から明らかなように、同図（ａ）のように約５０多重後においても、また同図（ｂ）のように約７７００多重後においても、ノイズレベルが（２〜５）×１０−７であることから、極めて低ノイズ、高多重性能を有していることがわかる。【００８９】
本発明を適用するホログラフィック記録媒体用組成物で形成される実施例１のホログラフィック記録媒体のページデータ記録再生像を、図２に示す。図２から明らかなように、比較例１の記録媒体に比べ、格段に画像品質が優れていることがわかる。【００９０】
本発明を適用するホログラフィック記録媒体用組成物で形成される実施例１のホログラフィック記録媒体の記録再生の繰り返し安定性評価結果を、図３に示す。同図（ａ）に信号対雑音比（ＳＮＲ）を示し、同図（ｂ）にエラーレイト（ＰＥＲ）を示す。図３から明らかなように、ホログラム記録後、所謂定着工程であるフィキシング（fixing、光照射処理）後の繰り返し安定性が６００万回を越えても、極めて安定であることがわかる。
【産業上の利用可能性】
【００９１】
本発明のホログラフィック記録媒体用組成物は、ホログラムメモリや光学部品の原材料として、またホログラム素材として有用である。この組成物を熱で硬化させて得た記録層を有するホログラフィック記録媒体は、大容量の高密度光記録メディアとして有用である。この記録媒体を用いた記録方法は、パーソナルコンピュータのデータを外部記憶させたり、大容量のプログラムや画像データを記憶・複製させたりするのに有用である。
【図１】
2009014133.tif 000027
【図２】
2009014133.tif 000028
【図３】
2009014133.tif 000029
【国際調査報告】
2009014133.tif 000030
2009014133.tif 000031
2009014133.tif 000032
2009014133.tif 000033